(57)【要約】  式（Ｉ）で示され、その式中、Ｒ１は、１〜１０個の炭素原子を有する直鎖状または分枝鎖状のアルキレン基であり、かつＲ２は、２０個までの炭素原子を有する直鎖状または分枝鎖状の飽和または不飽和脂肪族炭化水素基である繰り返し単位を有する樹脂と、少なくとも５０重量％の少なくとも４個の炭素原子を有する１つ以上の直鎖状または分枝鎖状の飽和または不飽和脂肪族炭化水素基を含む非芳香族化合物とを含む、粘着付与剤。
2020503425.tif 000002
【特許請求の範囲】
【請求項１】
式Ｉ
【化１】
2020503425.tif 000009
［式中、Ｒ１は、１〜１０個の炭素原子を有する直鎖状または分枝鎖状のアルキレン基であり、かつＲ２は、２０個までの炭素原子を有する直鎖状または分枝鎖状の飽和または不飽和脂肪族炭化水素基である］で示される繰り返し単位を有する樹脂と、少なくとも５０重量％の少なくとも４個の炭素原子を有する１つ以上の直鎖状または分枝鎖状の飽和または不飽和脂肪族炭化水素基を含む非芳香族化合物とを含む、粘着付与剤。
【請求項２】
式Ｉ中のＲ１が、ＣＨ２またはＨＣ−ＣＨ３またはＨ２Ｃ−ＣＨ２である、請求項１記載の粘着付与剤。
【請求項３】
式Ｉ中のＲ２が、４〜１０個の炭素原子を有する直鎖状または分枝鎖状の飽和または不飽和脂肪族炭化水素基である、請求項１または２記載の粘着付与剤。
【請求項４】
樹脂が、アセチレンとパラ三級ブチルフェノールとを反応させて得られる樹脂であるＫｏｒｅｓｉｎ（登録商標）である、請求項１から３までのいずれか１項記載の粘着付与剤。
【請求項５】
非芳香族化合物が、少なくとも８０重量％の１０〜６０個の炭素原子を有する直鎖状または分枝鎖状の飽和または不飽和脂肪族炭化水素基を含む、請求項１から４までのいずれか１項記載の粘着付与剤。
【請求項６】
非芳香族化合物が、
−  直鎖状または分枝鎖状の飽和または不飽和脂肪族炭化水素
−  不飽和脂肪族炭化水素と不飽和ジカルボン酸、ジカルボン酸無水物またはジカルボン酸アミドとの反応によって得られるオリゴマー
−  飽和または不飽和脂肪アルコール
−  飽和または不飽和脂肪酸
−  飽和または不飽和脂肪アルコールと、飽和または不飽和脂肪酸を含むモノ−、ジ−、トリ−またはテトラカルボン酸とのエステル
−  飽和または不飽和脂肪酸と、飽和または不飽和脂肪アルコール以外のアルコールとのエステル、または
−  飽和または不飽和脂肪酸無水物またはアミド
から選択される、請求項１から４までのいずれか１項記載の粘着付与剤。
【請求項７】
式Ｉの樹脂１００重量部当たり、０．１〜５０重量部の非芳香族化合物を含む、請求項１から６までのいずれか１項記載の粘着付与剤。
【請求項８】
少なくとも８０重量％の式Ｉの樹脂および非芳香族化合物を含む、請求項１から７までのいずれか１項記載の粘着付与剤。
【請求項９】
非芳香族化合物を、樹脂の溶融物に添加し、得られた混合物を、錠剤化によって固体顆粒に変換する、請求項１から８までのいずれか１項記載の粘着付与剤の製造方法。
【請求項１０】
非芳香族化合物を、１５０〜２５０℃の温度を有する溶融Ｋｏｒｅｓｉｎに添加する、請求項９記載の方法。
【請求項１１】
請求項１から８までのいずれか１項記載の粘着付与剤をゴムに添加する、ゴム組成物の製造方法。
【請求項１２】
請求項１から８までのいずれか１項記載の粘着付与剤を含む、ゴム組成物。
【請求項１３】
ゴム１００重量部当たり、０．１〜５０重量部の粘着付与剤を含む、請求項１２記載のゴム組成物。
【発明の詳細な説明】
【技術分野】
【０００１】
発明の詳細な説明
本発明の対象は、式Ｉ
【化１】
2020503425.tif 000003
［式中、Ｒ１は、１〜１０個の炭素原子を有する直鎖状または分枝鎖状のアルキレン基であり、かつＲ２は、２０個までの炭素原子を有する直鎖状または分枝鎖状の飽和または不飽和脂肪族炭化水素基である］で示される繰り返し単位を有する樹脂と、少なくとも５０重量％の少なくとも４個の炭素原子を有する１つ以上の直鎖状または分枝鎖状の飽和または不飽和脂肪族炭化水素基を含む非芳香族化合物とを含む粘着付与剤である。
【０００２】
式Ｉによる周知の粘着付与剤は、例えば、独国特許第７３４４９３号明細書（DE 734 493）に記載されている、ＢＡＳＦにより販売されている樹脂、Ｋｏｒｅｓｉｎ（登録商標）である。Ｋｏｒｅｓｉｎ（登録商標）は、特に自動車またはトラック用のタイヤであるゴム製品を製造するためのゴム組成物に粘着付与剤として添加されている。Ｋｏｒｅｓｉｎ（登録商標）は、パラ三級ブチルフェノールをアセチレンと反応させることによって作られた樹脂である。
【０００３】
ゴム組成物は、粘着付与剤と配合されなければならない。均一な組成を得るためには、温度は、樹脂を確実に溶融するのに十分に高くなければならない。ガラス転移点、軟化点がそれぞれ高い粘着付与剤には、高い配合温度が要求される。
【０００４】
工業プロセスは、低温で有利に行われる。低温プロセスは、エネルギーを節約し、使用される材料を保存し、かつ揮発性化合物への暴露を低減する。
【０００５】
したがって、ガラス転移点または軟化点が低い粘着付与剤が、配合工程には好ましい。
【０００６】
しかしながら、ガラス転移点または軟化点が低い粘着付与剤を使用しても、最終的に得られる製品の塗布性に悪影響を及ぼすことはない。
【０００７】
多くのゴム製品の製造には、ゴム組成物の高い粘着性が重要である。
【０００８】
ゴム製品の製造では、同じまたは異なるゴム組成物から製造された一定数の未加硫ゴム部材を組み合わせて、所望のゴム組成物を形成する。ゴム部材同士の接着力が強く、互いに強く粘着しなければならない。次の工程では、ゴム組成物が高温で加硫される。加硫するとゴムが架橋し、ゴム部材は互いに強く結合し、機械的性質の優れた最終ゴム製品、例えば、タイヤが形成される。
【０００９】
本発明の課題は、ガラス転移点、軟化点がそれぞれ低い粘着付与剤を提供することであった。しかしながら、ガラス転移点が低く、軟化点がそれぞれ低い粘着付与剤の使用は、ゴム組成物の粘着性、ひいては最終的に得られる製品の機械的性質にあまり悪影響を与えないか、または全く悪影響を与えないはずである。
【００１０】
したがって、上記で定義された粘着付与剤およびそのゴム組成物における粘着付与剤としての使用が見出された。
【００１１】
樹脂について
樹脂は、式Ｉ
【化２】
2020503425.tif 000004
［式中、Ｒ１は、１〜１０個の炭素原子を有する直鎖状または分枝鎖状のアルキレン基であり、かつＲ２は、２０個までの炭素原子を有する直鎖状または分枝鎖状の飽和または不飽和脂肪族炭化水素基である］で示される繰り返し単位を含む。好ましくは、式Ｉ中のＲ１は、１〜４個の炭素原子を有する直鎖状または分枝鎖状のアルキレン基である。本発明の特に好ましい実施形態では、式Ｉ中のＲ１は、ＣＨ２またはＨＣ−ＣＨ３またはＨ２Ｃ−ＣＨ２である。
【００１２】
好ましくは、式Ｉ中のＲ２は、４〜１０個の炭素原子を有する直鎖状または分枝鎖状の飽和または不飽和脂肪族炭化水素基である。本発明の特に好ましい実施形態では、式Ｉ中のＲ２は、４個の炭素原子を有する直鎖状または分枝鎖状の飽和または不飽和脂肪族炭化水素基である。最も好ましい実施形態では、Ｒ２は、パラ三級ブチルである。
【００１３】
Ｒ１＝ＣＨ２の樹脂は、式Ｒ２−Ｃ６Ｈ４−ＯＨのフェニル化合物を、ホルムアルデヒドと反応させることによって得ることができる。この反応では、ホルムアルデヒドが、Ｒ２−Ｃ６Ｈ４−ＯＨの炭素原子（通常、ＯＨ基に対してオルト位にある炭素原子）に付加し、続いて得られたメチロール基が、さらにＲ２−Ｃ６Ｈ４−ＯＨと水の除去下で反応する。さらにホルムアルデヒドは、反応性の低いメタ位に付加し得るので、得られた樹脂は、ある程度まで架橋され得る。
【００１４】
Ｒ１＝ＨＣ−ＣＨ３またはＲ１＝Ｈ２Ｃ−ＣＨ２の樹脂は、式Ｒ２−Ｃ６Ｈ４−ＯＨのフェニル化合物を、アセチレンと反応させることにより得ることができる。この反応では、アセチレンが、Ｒ２−Ｃ６Ｈ４−ＯＨの炭素原子（通常、ＯＨ基に対してオルト位にある炭素原子）に付加し、続いて得られたビニル基が、さらにＲ２−Ｃ６Ｈ４−ＯＨと反応する。さらにアセチレンは、反応性の低いメタ位に付加し得るので、得られた樹脂は、ある程度まで架橋され得る。
【００１５】
最も好ましい樹脂は、アセチレンをパラ三級ブチルフェノールと反応させることによって得られる、ＢＡＳＦによって市販されている樹脂、Ｋｏｒｅｓｉｎ（登録商標）である。
【００１６】
Ｋｏｒｅｓｉｎ（登録商標）は、式ＩＩ
【化３】
2020503425.tif 000005
の単位を含む。
【００１７】
反応におけるアセチレンの代替的な統合のために、Ｋｏｒｅｓｉｎ（登録商標）は、式ＩＩＩ
【化４】
2020503425.tif 000006
で示される単位をさらに含んでよく、式ＩＩおよびＩＩＩ中のＲ２は、パラ三級ブチルである。
【００１８】
Ｋｏｒｅｓｉｎ（登録商標）のポリマー分子の末端基は、特にアセチレンから生じるビニル基であり得る。
【００１９】
樹脂は、反応のさらなる出発材料としてコモノマーまたは反応性添加剤を使用することによって組み込まれるさらなる構造要素を含み得る。
【００２０】
好ましくは、樹脂の製造に使用される出発材料の少なくとも８０重量％は、Ｒ２−Ｃ６Ｈ４−ＯＨおよびホルムアルデヒド（Ｒ１＝ＣＨ２の場合）またはＲ２−Ｃ６Ｈ４−ＯＨおよびアセチレン（Ｒ１＝ＨＣ−ＣＨ３またはＲ１＝Ｈ２Ｃ−ＣＨ２またはそれらの混合物の場合）である。
【００２１】
より好ましい実施形態では、樹脂の製造に使用される出発材料の少なくとも９０重量％、特に少なくとも９５重量％が、Ｒ２−Ｃ６Ｈ４−ＯＨおよびホルムアルデヒド（Ｒ１＝ＣＨ２の場合）またはＲ２−Ｃ６Ｈ４−ＯＨおよびアセチレン（Ｒ１＝ＨＣ−ＣＨ３またはＲ１＝Ｈ２Ｃ−ＣＨ２またはそれらの混合物の場合）である。
【００２２】
最も好ましい実施形態では、Ｒ２−Ｃ６Ｈ４−ＯＨおよびホルムアルデヒド（Ｒ１＝ＣＨ２の場合）またはＲ２−Ｃ６Ｈ４−ＯＨおよびアセチレン（Ｒ１＝ＨＣ−ＣＨ３またはＲ１＝Ｈ２Ｃ−ＣＨ２またはそれらの混合物の場合）以外の出発材料が、樹脂の製造に使用されている。
【００２３】
非芳香族化合物について
粘着付与剤は、少なくとも５０重量％の、少なくとも４個の炭素原子を有する１つ以上の直鎖状または分枝鎖状の飽和または不飽和脂肪族炭化水素基を含む非芳香族化合物をさらに含む。
【００２４】
好ましくは、非芳香族化合物は、少なくとも６０重量％、特に少なくとも７０重量％、それぞれ少なくとも８０重量％の、少なくとも４個の炭素原子を有する直鎖状または分枝鎖状の飽和または不飽和脂肪族炭化水素基を含む。
【００２５】
炭化水素基は、好ましくは少なくとも６個の炭素原子、特に少なくとも８個の炭素原子、それぞれ少なくとも１０個の炭素原子を有する炭化水素基である。水素以外の他の原子に直接結合している炭素基は、炭化水素基の構成要素とは見なされていない。通常、炭化水素基の炭素原子数は、最大６０、特に最大４０になり、好ましい実施形態では最大２０になる。
【００２６】
特に好ましい実施形態では、非芳香族化合物は、１０〜６０個の炭素原子を有する少なくとも８０重量％の直鎖状または分枝鎖状の飽和または不飽和脂肪族炭化水素基を含む。
【００２７】
非芳香族化合物は、他の化学元素または官能基を含まない純粋な炭化水素であり得る。
【００２８】
非芳香族化合物は、１つ以上の炭化水素基およびさらなる官能基を含む炭化水素化合物であり得る。好ましい実施形態では、さらなる官能基は、酸素または窒素原子を含む基から選択される。
【００２９】
好ましくは、このようなさらなる官能基は、アルコール基、一級、二級または三級アミノ基、カルボニル基、例えば、アルデヒド基またはケト基、カルボン酸基、カルボン酸無水物基、カルボン酸エステル基、カルボン酸アミド基またはジカルボン酸イミド基である。
【００３０】
好ましくは、非芳香族化合物は、炭素、水素および任意に酸素および窒素原子のみからなる。
【００３１】
特に好ましい実施形態では、非芳香族化合物は、炭素、水素、または炭素、水素および酸素のみからなる。
【００３２】
最も好ましい実施形態では、非芳香族化合物は、炭素、水素および酸素のみからなる。
【００３３】
好ましくは、非芳香族化合物の重量平均分子量は、１００〜２．０００ｇ／モル、特に２００〜１．０００ｇ／モルである。
【００３４】
好ましい非芳香族化合物は、
−  直鎖状または分枝鎖状の飽和または不飽和脂肪族炭化水素
−  不飽和脂肪族炭化水素と不飽和ジカルボン酸、ジカルボン酸無水物またはジカルボン酸アミドとの反応によって得られるオリゴマー
−  飽和または不飽和脂肪アルコール
−  飽和または不飽和脂肪酸
−  飽和または不飽和脂肪アルコールと、飽和または不飽和脂肪酸を含むモノ−、ジ−、トリ−またはテトラカルボン酸とのエステル
−  飽和または不飽和脂肪酸と、飽和または不飽和脂肪アルコール以外のアルコールとのエステル、または
−  飽和または不飽和脂肪酸無水物またはアミド
である。
【００３５】
好ましい直鎖状または分枝鎖状の飽和または不飽和脂肪族炭化水素は、完全に飽和しているか、または１個または２個の炭素−炭素二重結合を有する、６〜２４個の炭素原子を有する炭化水素である。例としては、オクタン、オクテン、デカン、デセン、ドデカン、ドデセン等を挙げることができる。
【００３６】
不飽和脂肪族炭化水素と不飽和ジカルボン酸とを反応させて得られる好ましいオリゴマーは、ＰＩＢＳＡとして知られるポリイソブテニルコハク酸無水物である。ポリイソブテニルコハク酸無水物は、例えば、商品名Ｇｌｉｓｓｏｐａｌ  ＳＡ（登録商標）でＢＡＳＦから販売されている。ポリイソブテニルコハク酸無水物は、ポリイソブチレン（２−メチルプロペン＝イソブテンのポリマー）と無水マレイン酸とを反応させることにより得られる。好ましいポリイソブテニルコハク酸無水物は、１５０〜３，０００ｇ／モル、特に５００〜１，５００ｇ／モルの数平均分子量を有し、ポリイソブテニルコハク酸無水物１０００ｇ当たり０．１〜３モルのコハク酸無水物のコハク酸無水物基の含有量を有する。
【００３７】
好ましい飽和または不飽和脂肪アルコールは、６〜２４個の炭素原子、１個または２個のヒドロキシル基を有し、完全に飽和しているか、または１個または２個の炭素−炭素二重結合を有する。例としては、オクタノール、デカノール、テトラデカノール（ミリスチルアルコール）、ヘキサデカノール（セチルアルコール）、オクタデカノール（ステアリルアルコール）が挙げられる。
【００３８】
好ましい飽和または不飽和脂肪酸は、６〜２４個の炭素原子を有し、１個または２個のカルボン酸基を有し、完全に飽和しているか、または１個または２個の炭素−炭素二重結合を有する。例としては、飽和脂肪酸、例えば、オクタン酸、デカン酸、テトラデカン酸、ヘキサデカン酸、オクタデカン酸（ステアリル酸）および不飽和脂肪酸、例えば、オレイン酸（Ｃ１８）、リノール酸（２つの二重結合を有するＣ１８）が挙げられる。
【００３９】
好ましい脂肪アルコールとモノ−、ジ−、トリ−、テトラカルボン酸とのエステルは、前述の脂肪アルコールとアクリル酸、マロン酸、マレイン酸、フマル酸、または上記の飽和もしくは不飽和脂肪酸とのエステルである。
【００４０】
飽和または不飽和脂肪酸と飽和または不飽和脂肪アルコール以外のアルコールとの好ましいエステルは、上記の脂肪酸と低分子量アルコール、例えばエタノール、プロパノール、イソプロパノール、またはｎ−ブタノールとのエステルである。
【００４１】
好ましい飽和または不飽和脂肪酸無水物またはアミドは、上記の脂肪酸の無水物またはアミドである。特に脂肪酸および脂肪族アルコールが好ましい。
【００４２】
粘着付与剤およびそのゴムにおける使用について
粘着付与剤は、上記式Ｉの樹脂および上記非芳香族化合物を含む。
【００４３】
好ましい実施形態では、粘着付与剤は、式Ｉの樹脂１００重量部当たり、少なくとも０．１重量部、特に少なくとも１重量部、より好ましい実施形態では少なくとも２重量部の非芳香族化合物を含む。
【００４４】
通常、粘着付与剤は、式Ｉの樹脂１００重量部当たり、１００重量部を上回る非芳香族化合物を含まない。
【００４５】
好ましい実施形態では、粘着付与剤は、式Ｉの樹脂１００重量部当たり、最大５０重量部、より好ましい実施形態では最大３０重量部の非芳香族化合物を含む。
【００４６】
特に好ましい実施形態では、粘着付与剤は、式Ｉの樹脂１００重量部当たり、最大１５重量部、最も好ましい実施形態では最大１０重量部の非芳香族化合物を含む。
【００４７】
式Ｉの樹脂１００重量部当たり、０．１〜５０重量部、最も好ましい実施形態では１〜１０重量部の非芳香族化合物を含む粘着付与剤が特に好ましい。
【００４８】
粘着付与剤は、さらなる成分を含み得る。特に、粘着付与剤は、式Ｉのもの以外の他の樹脂または任意の種類の安定剤などの添加剤を含み得る。粘着付与剤は、用途で要求されるかまたは所望される添加剤または成分、例えばゴム用の安定剤またはゴムの加硫に使用される促進剤をすでに含んでいてもよい。好ましい実施形態では、粘着付与剤は、少なくとも８０重量％、より好ましい実施形態では少なくとも９０重量％、特に好ましい実施形態では少なくとも９７重量％の式Ｉの樹脂および非芳香族化合物のみを含む。最も好ましい実施形態では、粘着付与剤は、式Ｉの樹脂および非芳香族化合物のみを含み、かつさらなる成分を全く含まない。
【００４９】
粘着付与剤は、非芳香族化合物と樹脂とを任意の公知の方法で混合することによって製造され得る。好ましくは、非芳香族化合物が、樹脂の溶融物に添加される。溶融物、特に溶融したＫｏｒｅｓｉｎの温度は、１５０〜２５０℃、特に１８０〜２３０℃である。樹脂と非芳香族化合物との得られた混合物は、好ましくは、非芳香族化合物が樹脂中に均一に分散するまで撹拌される。好ましくは、得られた混合物は、錠剤化によって固体顆粒に変換される。得られた粘着付与剤をさらに使用するために、顆粒は、保管または輸送され得る。
【００５０】
好ましくは、粘着付与剤は、ゴム組成物中の粘着付与剤として使用される。
【００５１】
ゴム組成物は、ゴム、粘着付与剤および任意でさらなる成分を含む。ゴムは、任意のゴム、ならびに天然ゴムまたは合成ゴムであってよい。好ましくは、ゴムは、架橋可能な二重結合を少なくとも１つ有する化合物である。天然ゴムは、イソプレンのポリマーである。
【００５２】
合成ゴムは、例えば、合成ポリイソプレン、ポリブタジエン（ＢＲ）、スチレン−ブタジエンコポリマー（ＳＢＲ）、アクリルニトリル−ブタジエンコポリマー、エチレン−プロピレン−ジエンコポリマーまたはポリクロロプレンであり得る。
【００５３】
好ましいゴムは、ＢＲまたはＳＢＲである。
【００５４】
好ましい実施形態では、ゴム組成物は、ゴム１００重量部当たり、少なくとも０．１重量部、特に少なくとも１重量部、より好ましい実施形態では少なくとも２重量部の粘着付与剤を含む。
【００５５】
通常、ゴム組成物は、ゴム１００重量部当たり、１００重量部を上回る粘着付与剤を含まない。
【００５６】
好ましい実施形態では、ゴム組成物は、ゴム１００重量部当たり、最大５０重量部、より好ましい実施形態では最大３０重量部の粘着付与剤を含む。
【００５７】
特に好ましい実施形態では、ゴム組成物は、ゴム１００重量部当たり、最大１５重量部、最も好ましい実施形態では最大１０重量部の粘着付与剤を含む。
【００５８】
ゴム１００重量部当たり、０．１〜５０重量部、最も好ましい実施形態では１〜１０重量部の粘着付与剤を含むゴム組成物が特に好ましい。
【００５９】
ゴム組成物は、さらに添加剤を含み得る。特に、ゴム組成物は、通常、元素状硫黄などの加硫剤および加硫促進剤、例えば、酸化亜鉛またはベンゾチアゾールスルホンアミド、特にＮ−シクロヘキシル−２−ベンゾチアゾールスルホンアミド（ＣＢＳ）を含む。
【００６０】
他の添加剤は、特に、フィラーおよび顔料、例えば、カーボンブラックおよびシリカである。
【００６１】
ゴム組成物は、標準的な混合手順に従って、例えば、ゴム、粘着付与剤、加硫剤および任意に促進剤、顔料などの成分を、バンバリーミキサーのような標準的な装置で混練することによって製造され得る。
【００６２】
粘着付与剤が溶融物としてゴムに添加される、ゴム組成物の製造方法が好ましい。粘着付与剤の添加中、ゴムの温度は、好ましくは６０〜１５０℃の温度に維持され、特に好ましくは８０〜１２０℃の温度に維持される。
【００６３】
ゴム組成物は、ゴム製品の製造に使用され得る。製造工程において、ゴム組成物、それから作られるそれぞれの部材は、通常通りに加硫され得る。得られる好ましいゴム製品は、特に自動車またはトラック用のタイヤである。ゴム製品は、通常は高温で行われる加硫によって最終的に形成される。
【００６４】
ゴム組成物から作られた製品は、特に他の材料、例えば補強材料、特に加硫ゴム組成物で覆われているスチールコードを含む複合材料であり得る。
【００６５】
本発明の粘着付与剤は、低いガラス転移点、それぞれ比較的低い軟化点を有し、より低い温度、例えば８０〜１２０℃の温度でのゴム組成物の製造を可能にする。粘着付与剤を含むゴム組成物は、高い粘着性を有し、高性能、特に非常に優れた機械的性質、例えば、高い安定性および剛性を有するゴム製品、特にタイヤの製造を可能にする。
【００６６】
実施例
Ｋｏｒｅｓｉｎと非芳香族化合物との様々な混合物の製造手順：Ｋｏｒｅｓｉｎ（登録商標）（２００ｇ）および非芳香族化合物（第１表に示した量）を、凝縮器および機械的撹拌機を備えたフラスコに入れ、２００℃まで加熱した。次に、混合物を３時間撹拌してから冷却した。溶融物が冷えて固まった後、材料を取り出してＤＳＣ（示差走査熱量計）で分析した。ガラス転移温度（Ｔｇ）をＤＳＣデータから導き出した。
【表１】
2020503425.tif 000007
【００６７】
粘着性の測定
以下の組成（重量部）を有するゴム配合物を使用した：
ＳＢＲゴム  １００
プロセスオイル  １３
カーボンブラック  ４５
タルク  １７
ポリブタジエン  １７
【００６８】
上記のゴム配合物を、５重量部のＫｏｒｅｓｉｎ（登録商標）（実施例１）または同量の実施例７に記載の混合物（７重量部のステアリン酸）、実施例１１（５重量部のステアリルアルコール）と、それぞれ、ローラーミルで配合した。粘着付与剤を添加した後、樹脂を確実に均一に分散させるために、混合物の温度を３分間かけて１２０℃に上げた。
【００６９】
完成したコンパウンドから調製した試験試料を、２３℃および相対湿度５０％で第２表に示す時間、保存した。
【００７０】
試験試料の粘着性を、第２表に示すように様々な保存時間の後に測定した。
【００７１】
特に、これらの試料の粘着性を、「Ｋｅｔｊｅｎ  Ｔａｃｋｍｅｔｅｒ」で測定した。ストリップの形をした２つの試験試料を、２０Ｎ／ｃｍ２の力で３０秒間一緒に押し付ける。試料間には、規定された接触面積を確保するための窓を有するテフロン箔がある。力を解放してさらに１０秒間弛緩させた後、ストリップを引き離した。２つのゴムストリップを互いに引き離す力を、ニュートン（Ｎ）で測定した。強い力は、試験試料の高い粘着性に対応する。
【表２】
2020503425.tif 000008
【国際調査報告】
2020503425.tif 000010
2020503425.tif 000011
2020503425.tif 000012
2020503425.tif 000013